(57)【要約】【課題】排水中のホウ素を固化して無害化させるのが容易であるとともに、固化したホウ素含有固化体からホウ素が溶出して有害物を発生するのを有効に防止する、ホウ素含有排水の処理法を提供する。【解決手段】ホウ素含有排水を貯える排水タンクに、塩化カルシウムを供給して攪拌混合することによって該排水の組成を調製する、組成調製工程と、該排水タンクから抜き出した調製後のホウ素含有排水を、固化剤であるセメントを加えて攪拌混合する混練工程と、固化物作製工程と、を含むホウ素含有排水の固化方法、並びに、ホウ素含有排水の固化設備。【選択図】      図１
2004148157.tif 000002
【特許請求の範囲】
【請求項１】
ホウ素含有排水を貯える排水タンクに、塩化カルシウムを供給して攪拌混合することによって該排水の組成を調製する、組成調製工程と、
該排水タンクから抜き出した調製後のホウ素含有排水を、固化剤であるセメントを加えて攪拌混合する混練工程と、
乾燥および養生させて固形物を得る、固化物作製工程と、
を含むことを特徴とするホウ素含有排水の固化方法。
【請求項２】
ホウ素含有排水を貯える排水タンクに、塩化カルシウムを供給して攪拌混合することによって該排水の組成を調製する、組成調製工程と、
該排水タンクから抜き出した調製後のホウ素含有排水に、固化剤であるセメントと、さらに加えてＣａＯ又はＣａ（ＯＨ）２を４０重量％以上含有する固化助剤とを添加して攪拌混合する、混練工程と、
乾燥および養生させて固形物を得る、固化物作成工程と、
を含むことを特徴とするホウ素含有排水の固化方法。
【請求項３】
前記セメントとして、早強ポルトランドセメントを用いることを特徴とする請求項１又は２に記載のホウ素含有排水の固化方法。
【請求項４】
前記セメントとして、ＣａＯ又はＣａ（ＯＨ）２を４０重量％以上含有する固化助剤を加えたセメントを用いることを特徴とする請求項１記載のホウ素含有排水の固化方法。
【請求項５】
前記混練工程において、フライアッシュもしくは汚泥を添加することを特徴とする請求項１〜４のいずれかに記載のホウ素含有排水の固化方法。
【請求項６】
前記固化助剤として、ＣａＯ又はＣａ（ＯＨ）２を下記（１）式
【数１】
2004148157.tif 000004
を満たすように添加することを特徴とする請求項２記載のホウ素含有排水の固化方法。
【請求項７】
ホウ素含有排水を貯蔵する排水タンクと、
該排水タンクにＣａＯ又はＣａ（ＯＨ）２を供給するカルシウム供給ラインと、
該排水タンクから流れてくるホウ素含有排水とセメント粉体を攪拌混合する混練機と、
該混練機にＣａＯ又はＣａ（ＯＨ）２を４０重量％以上含有する固化助剤を加える供給ラインと、
該混練機からの混練物を、乾燥させて水分を除去する乾燥機と、
を含むことを特徴とするホウ素含有排水の固化設備。
【請求項８】
ホウ素含有排水を貯蔵する排水タンクと、
該排水タンクから抜き出したホウ素含有排水を加熱して水分を蒸発させて濃縮する蒸発缶と、
該蒸発缶から抜き出したホウ素含有濃縮排水を貯蔵する濃縮排水タンクと、
該濃縮排水タンクに塩化カルシウムを添加する供給ラインと、
該濃縮排水タンクから流れてくるホウ素含有濃縮排水と固化剤であるセメント粉体とを攪拌混合する混練機と、
該混練機からの混練物を、乾燥させて水分を除去する乾燥機と、
を含むことを特徴とするホウ素含有排水の固化設備。
【請求項９】
前記混練機に、ＣａＯ又はＣａ（ＯＨ）２を４０重量％以上含有する固化助剤を加える供給ラインがさらに設けられていることを特徴とする請求項８に記載のホウ素含有排水の固化設備。
【請求項１０】
ホウ素含有排水を貯蔵する排水タンクと、
該排水タンクに塩化カルシウムを添加する供給ラインと、
該排水タンクから抜き出したホウ素含有排水を加熱して水分を蒸発させて濃縮する蒸発缶と、
該蒸発缶から抜き出したホウ素含有濃縮排水を貯蔵する濃縮排水タンクと、
該濃縮排水タンクから流れてくるホウ素含有濃縮排水と固化剤であるセメント粉体とを攪拌混合する混練機と、
該混練機からの混練物を、乾燥させて水分を除去する乾燥機と、
を含むことを特徴とするホウ素含有排水の固化設備。
【請求項１１】
前記混練機に、ＣａＯ又はＣａ（ＯＨ）２を４０重量％以上含有する固化助剤を加える供給ラインがさらに設けられていることを特徴とする請求項１０に記載のホウ素含有排水の固化設備。
【請求項１２】
ホウ素含有排水を貯蔵する排水タンクと、
該排水から抜き出したホウ素含有排水を加熱して水分を蒸発させて濃縮する蒸発缶と、
該蒸発缶から抜き出したホウ素含有濃縮排水を貯蔵する濃縮排水タンクと、
該濃縮排水タンクにＣａＯ又はＣａ（ＯＨ）２を供給するカルシウム供給ラインと、
該濃縮排水タンクから流れてくるホウ素含有濃縮排水と固化剤であるセメント粉体とを攪拌混合する混練機と、
該混練機からの混練物を、乾燥させて水分を除去する乾燥機と、
を含むことを特徴とするホウ素含有排水の固化設備。
【請求項１３】
前記濃縮排水タンクに、マグネシウム塩を添加する供給ラインがさらに設けられていることを特徴とする請求項１２に記載のホウ素含有排水の固化設備。
【請求項１４】
前記混練機に、ＣａＯ又はＣａ（ＯＨ）２を４０重量％以上含有する固化助剤を加える供給ラインがさらに設けられていることを特徴とする請求項１２又は１３に記載のホウ素含有排水の固化設備。
【請求項１５】
ホウ素含有排水を貯蔵する排水タンクと、
該排水タンクにＣａＯ又はＣａ（ＯＨ）２を供給するカルシウム供給ラインと、
該排水から抜き出したホウ素含有排水を加熱して水分を蒸発させて濃縮する蒸発缶と、
該蒸発缶から抜き出したホウ素含有濃縮排水を貯蔵する濃縮排水タンクと、
該濃縮排水タンクから流れてくるホウ素含有濃縮排水と固化剤であるセメント粉体とを攪拌混合する混練機と、
該混練機からの混練物を、乾燥させて水分を除去する乾燥機と、
を含むことを特徴とするホウ素含有排水の固化設備。
【請求項１６】
前記排水タンクに、マグネシウム塩を添加する供給ラインがさらに設けられていることを特徴とする請求項１５に記載のホウ素含有排水の固化設備。
【請求項１７】
前記混練機に、ＣａＯ又はＣａ（ＯＨ）２を４０重量％以上含有する固化助剤を加える供給ラインがさらに設けられていることを特徴とする請求項１５又は１６に記載のホウ素含有排水の固化設備。
【請求項１８】
前記セメント粉体として、早強ポルトランドセメントを用いることを特徴とする請求項７〜１７のいずれか１項に記載のホウ素含有排水の固化設備。
【請求項１９】
前記セメント粉体として、ＣａＯ又はＣａ（ＯＨ）２を４０重量％以上含有する固化助剤を加えたセメントを用いることを特徴とする請求項７〜１８のいずれか１項に記載のホウ素含有排水の固化設備。
【請求項２０】
前記混練機に、フライアッシュもしくは汚泥を加える供給ラインがさらに設けられていることを特徴とする請求項７〜１９のいずれか１項に記載のホウ素含有排水の固化設備。
【発明の詳細な説明】
【０００１】
【発明の属する技術分野】
本発明は、ホウ素含有排水の固化方法およびその設備（システム）に関し、特に、無排水化処理設備及び高濃度ホウ素含有排水の固化システムに用いるのに有用な技術に関する。
【０００２】
【従来の技術】
排水中の有害物質の一般的な無害化方法として、排水をセメントと混合することにより固化し、それら有害物質をセメント中に封じ込めるセメント固化法がある。
しかしながら、排水中に含まれる有害物質の中にはセメントの固化反応を阻害するものがあり、ホウ素（ホウ酸）はセメントの凝結を遅延させることが知られている。そのため、ホウ素を高濃度で含む排水のセメント固化物は強度が低く、固化物中のホウ素が溶出するといった問題があった。
【０００３】
【発明が解決しようとする課題】
そこで本発明者らは、上記問題点に鑑み、有害物質であるホウ素を含む排水の処理において、排水中のホウ素を固化して無害化させるのが容易であるとともに、固化したホウ素含有固化体からホウ素が溶出して有害物を発生するのを有効に防止できる、ホウ素含有排水の固化方法および固化設備を開発すべく、鋭意研究した。
その結果、本発明者らは、長期間安定して存在するホウ素含有化合物を含むホウ素含有固化体を調製することによって、前述の問題点を解決できることを見いだした。本発明は、かかる見地より完成されたものである。
【０００４】
【課題を解決するための手段】
すなわち、本発明の第１は、ホウ素含有排水を貯える排水タンクに、塩化カルシウムを供給して攪拌混合することによって該排水の組成を調製する、組成調製工程と、該排水タンクから抜き出した調製後のホウ素含有排水を、固化剤であるセメントを加えて攪拌混合する混練工程と、乾燥および養生させて固形物を得る、固化物作製工程と、を含むホウ素含有排水の固化方法を提供するものである。ここで、混練工程においては、排水タンクから抜き出した調製後のホウ素含有排水に、固化剤であるセメントと、さらに加えてＣａＯ又はＣａ（ＯＨ）２を４０重量％以上含有する固化助剤とを添加して攪拌混合することもできる。
【０００５】
本発明の第２は、ホウ素含有排水を貯蔵する排水タンクと、該排水タンクにＣａＯ又はＣａ（ＯＨ）２を供給するカルシウム供給ラインと、該排水タンクから流れてくるホウ素含有排水とセメント粉体を攪拌混合する混練機と、該混練機にＣａＯ又はＣａ（ＯＨ）２を４０重量％以上含有する固化助剤を加える供給ラインと、該混練機からの混練物を、乾燥させて水分を除去する乾燥機と、を含むホウ素含有排水の固化設備を提供するものである。
【０００６】
本発明の第３は、ホウ素含有排水を貯蔵する排水タンクと、該排水タンクから抜き出したホウ素含有排水を加熱して水分を蒸発させて濃縮する蒸発缶と、該蒸発缶から抜き出したホウ素含有濃縮排水を貯蔵する濃縮排水タンクと、該濃縮排水タンクに塩化カルシウムを添加する供給ラインと、該濃縮排水タンクから流れてくるホウ素含有濃縮排水と固化剤であるセメント粉体とを攪拌混合する混練機と、該混練機からの混練物を、乾燥させて水分を除去する乾燥機と、を含むホウ素含有排水の固化設備を提供するものである。
【０００７】
本発明の第４は、ホウ素含有排水を貯蔵する排水タンクと、該排水タンクに塩化カルシウムを添加する供給ラインと、該排水タンクから抜き出したホウ素含有排水を加熱して水分を蒸発させて濃縮する蒸発缶と、該蒸発缶から抜き出したホウ素含有濃縮排水を貯蔵する濃縮排水タンクと、該濃縮排水タンクから流れてくるホウ素含有濃縮排水と固化剤であるセメント粉体とを攪拌混合する混練機と、該混練機からの混練物を、乾燥させて水分を除去する乾燥機と、を含むホウ素含有排水の固化設備を提供するものである。
【０００８】
本発明の第５は、ホウ素含有排水を貯蔵する排水タンクと、該排水から抜き出したホウ素含有排水を加熱して水分を蒸発させて濃縮する蒸発缶と、該蒸発缶から抜き出したホウ素含有濃縮排水を貯蔵する濃縮排水タンクと、該濃縮排水タンクにＣａＯ又はＣａ（ＯＨ）２を供給するカルシウム供給ラインと、該濃縮排水タンクから流れてくるホウ素含有濃縮排水と固化剤であるセメント粉体とを攪拌混合する混練機と、該混練機からの混練物を、乾燥させて水分を除去する乾燥機と、を含むホウ素含有排水の固化設備を提供するものである。
【０００９】
本発明の第６は、ホウ素含有排水を貯蔵する排水タンクと、該排水タンクにＣａＯ又はＣａ（ＯＨ）２を供給するカルシウム供給ラインと、該排水から抜き出したホウ素含有排水を加熱して水分を蒸発させて濃縮する蒸発缶と、該蒸発缶から抜き出したホウ素含有濃縮排水を貯蔵する濃縮排水タンクと、該濃縮排水タンクから流れてくるホウ素含有濃縮排水と固化剤であるセメント粉体とを攪拌混合する混練機と、該混練機からの混練物を、乾燥させて水分を除去する乾燥機と、を含むホウ素含有排水の固化設備を提供するものである。
【００１０】
このような本発明においては、添加する固化剤であるセメント粉体として、早強ポルトランドセメントを用いることが好適である。また、セメント粉体として、ＣａＯ又はＣａ（ＯＨ）２を４０重量％以上含有する固化助剤を加えたセメントを用いることもできる。カルシウム化合物を４０重量％以上好ましくは５０重量％以上含有するセメントを添加して混練することによって、ＣａＯ又はＣａ（ＯＨ）２自体の添加量を少なくしてホウ素含有固化体を調製することができる。ＣａＯ等を多く含有するセメント、例えば早強ポルトランドセメントを用いることにより、ホウ素の溶出が極めて少なく、強度の高い固化物を得ることができる。
【００１１】
また、混練機には、フライアッシュもしくは汚泥を加える供給ラインを設けることができる。添加するセメント量が多くなるとコスト的になりやすいので、代わりに一定量のフライアッシュもしくは汚泥を用いることができる。
【００１２】
以上のような本発明によれば、固化物からのホウ素の溶出濃度が極めて低い固化物を安定に調製し、更に、強度の極めて強い高濃度のホウ素を含むセメント固化物を得ることができる。即ち、排水中に含有される有害物を無害化し環境汚染を防止するとともに、セメント固化物として有効利用が可能となる。
以下、本発明を実施の形態に基づいて詳細に説明するが、本発明はこれらの実施の形態によって限定されるものではない。
【００１３】
【発明の実施の形態】
本発明に係る固化方法および固化設備について、添付図面を参照しながら、その具体的な実施形態を説明する。
実施の形態（その１）
図１および図２は、本発明の固化方法における一実施の形態について、固化設備の構成と共に各工程を模式的に示した図である。
本実施の形態では、組成調製工程において、ホウ素含有排水を貯える排水タンク１０に、塩化カルシウムを供給して攪拌混合することによって該排水の組成を調製する。このＣａＣｌ２の添加量は、排水１リットルに対して１０００ｍｍｏｌ以上とすることが好ましい。次いで、混練工程にて、排水タンク１０から抜き出した調製後のホウ素含有排水を、固化剤であるセメントを加えて攪拌混合する。ここで、本工程では、さらに加えてＣａＯ又はＣａ（ＯＨ）２を４０重量％以上含有する固化助剤とを添加して攪拌混合することができる。そして、固化物作製工程で、乾燥および養生させて固形物を得る。乾燥させるには混練機からの混練物を、乾燥機１２に供給して行うのがよい。また、乾燥した固化物を養生させるには特段の装置を要しないが、例えば固化物ストックヤード１３等に導入して行う。
【００１４】
前記セメントとしては、水和速度の速いセメントとして例えば早強ポルトランドセメントを用いることができる。
また前記セメントとしては、あらかじめＣａＯ又はＣａ（ＯＨ）２を４０重量％以上含有する固化助剤を加えたセメントを用いることもできる。
前記混練工程においては、フライアッシュもしくは汚泥を添加することにより、添加するセメント量を減らすこともできる。
なお、図２により本実施の形態の固化設備を説明すれば、ホウ素含有排水を貯蔵する排水タンク１０と、排水タンク１０に塩化カルシウムを供給するカルシウム供給ライン１０２と、排水タンク１０から流れてくるホウ素含有排水とセメント粉体を攪拌混合する混練機１１と、混練機１１にＣａＯ又はＣａ（ＯＨ）２を４０重量％以上含有する固化助剤を加える供給ライン１１１と、混練機１１からの混練物を乾燥させて水分を除去する乾燥機１２と、を含む固化設備である。
【００１５】
前記固化助剤としては、ＣａＯ又はＣａ（ＯＨ）２を添加する際には、下記（１）式
【数２】
2004148157.tif 000003
を満たすように添加することが好ましい。
【００１６】
本発明の固化方法においては、排水中のホウ素は、ホウ素含有化合物の一形態である例えばＣａ６Ａｌ２［Ｂ（ＯＨ）４］２（ＯＨ）１６・３０Ｈ２Ｏを含むホウ素含有固化体が形成することによって、固形物となるものと考えられる。
難溶性であるホウ素含有化合物Ｃａ６Ａｌ２［Ｂ（ＯＨ）４］２（ＯＨ）１６・３０Ｈ２Ｏを生成させるに必要なＣａ量は、その化合物の組成式３ＣａＯ・Ａｌ２Ｏ３・２Ｃａ（ＯＨ）２・Ｃａ［Ｂ（ＯＨ）４］２・３６Ｈ２Ｏから、排水中に含有されるホウ素のモル量に対して、約３倍相当のモル量である。加えて、ホウ素含有化合物を含む固化体を生成するためには、その必要量とするＣａはＣａ２＋として液中に存在する必要がある。
【００１７】
また、ホウ素含有化合物Ｃａ６Ａｌ２［Ｂ（ＯＨ）４］２（ＯＨ）１６・３０Ｈ２Ｏを生成させるのに必要なＡｌ量は、同様に排水中に含有されるホウ素のモル量に対して、１倍相当のモル量が必要である。ただし、この化学量論的なＣａ及びＡｌの必要量に加えて、実際に例えばＳＯ４２−、Ｃａ２＋、Ｍｇ２＋等のイオンを含有する排水を、ＣａＯを含有するセメント等の固化剤を用いて固化物を調製する場合には、排水及び固化剤の化学組成を考慮して、Ｃａ（ＣａＯ又はＣａ（ＯＨ）２等）の添加量を決定する必要がある。
具体的には、例えば添加量の決定においては、ホウ素含有排水中のＳＯ４２−イオンの影響を考慮する。これは、排水中にＳＯ４２−イオンが含まれている場合、ホウ素含有固化体Ｃａ６Ａｌ２［Ｂ（ＯＨ）４］２（ＯＨ）１６・３０Ｈ２Ｏを生成させるために添加したＣａ２＋イオン（Ｃａ塩）は、ホウ素含有固化体を生成するとともに、ＳＯ４２−イオンと反応して石膏（ＣａＳＯ４）を生成するからである。
【００１８】
また、添加量の決定においては、排水中のＭｇ２＋イオンの働き、およびマグネシウム塩の添加量を考慮する。ＣａＣｌ２の溶解度に比較してＣａＯ、Ｃａ（ＯＨ）２は溶解度が低く、そのままでは、添加したＣａＯ、Ｃａ（ＯＨ）２の大半は液中に固体のままで存在し、ホウ素含有化合物の生成に用いられるＣａ２＋イオンの形態になり難い。一方、液中にＭｇ２＋イオンが存在する場合、添加したＣａＯ、Ｃａ（ＯＨ）２とＭｇ２＋イオンの置換反応が起こり、液中に溶解するＣａ２＋イオン量を増加させることができる。通常、Ｍｇ２＋濃度は、添加するＣａ（ＯＨ）２又はＣａＯの液中濃度よりも小さいので、その差に相当する分量のマグネシウム塩を添加する。添加するマグネシウム塩としては、例えばＭｇＣｌ２、ＭｇＳＯ４、Ｍｇ（ＮＯ３）２等が挙げられる。
【００１９】
ホウ素含有濃縮排水のセメントによる固化には、排水中のＣａイオン濃度が大きく影響するものと考えられる。よって、ＣａＣｌ２添加量を変化させると、ＣａＣｌ２添加量の増加に伴い排水中のＣａイオン濃度も増加して、ホウ素含有化合物の生成が容易となるので、固化体からのホウ素溶出濃度は低くなり、圧縮強度も高くなる。また、ＣａＯ無添加の濃縮排水に対し、ＣａＣｌ２を添加した場合にも、固化体からのホウ素溶出濃度は低くなり、固化状態は良好である。
【００２０】
実施の形態（その２）
図３は、本発明の固化設備の他の一例を示した図である。
本形態のホウ素含有排水の固化設備は、ホウ素含有排水を貯蔵する排水タンク１０と、排水タンク１０にＣａＯ又はＣａ（ＯＨ）２を供給するカルシウム供給ライン１０１と、排水タンク１０から流れてくるホウ素含有排水とセメント粉体を攪拌混合する混練機１１と、混練機１１にＣａＯ又はＣａ（ＯＨ）２を４０重量％以上含有する固化助剤を加える供給ライン１１１と、混練機１１からの混練物を乾燥させて水分を除去する乾燥機１２と、を含む。
【００２１】
前記セメント粉体として、水和速度の速いセメントとして例えば早強ポルトランドセメントを用いることができる。前記セメント粉体としては、あらかじめＣａＯ又はＣａ（ＯＨ）２を４０重量％以上含有する固化助剤を加えたセメントを用いることもできる。
前記混練機１１には、フライアッシュもしくは汚泥を加える供給ライン１１２がさらに設けられていてもよい。
【００２２】
実施の形態（その３）
図４は、本発明の固化設備の他の一例を示した図である。
本形態のホウ素含有排水の固化設備は、ホウ素含有排水を貯蔵する排水タンク１０と、排水タンク１０から抜き出したホウ素含有排水を加熱して水分を蒸発させて濃縮する蒸発缶１４と、蒸発缶１４から抜き出したホウ素含有濃縮排水を貯蔵する濃縮排水タンク１５と、濃縮排水タンク１５に塩化カルシウムを添加する供給ライン１５１と、濃縮排水タンク１５から流れてくるホウ素含有濃縮排水と固化剤であるセメント粉体とを攪拌混合する混練機１１と、混練機１１からの混練物を乾燥させて水分を除去する乾燥機１２と、を含む。
【００２３】
前記混練機１１には、ＣａＯ又はＣａ（ＯＨ）２を４０重量％以上含有する固化助剤を加える供給ライン１１１がさらに設けられていてもよい。
前記セメント粉体としては、水和速度の速いセメントとして例えば早強ポルトランドセメントを用いることができる。また前記セメント粉体としては、あらかじめＣａＯ又はＣａ（ＯＨ）２を４０重量％以上含有する固化助剤を加えたセメントを用いることもできる。
前記混練機１１には、フライアッシュもしくは汚泥を加える供給ライン１１２がさらに設けられていてもよい。
【００２４】
実施の形態（その４）
図５は、本発明の固化設備の他の一例を示した図である。
本形態のホウ素含有排水の固化設備は、ホウ素含有排水を貯蔵する排水タンク１０と、排水タンク１０に塩化カルシウムを添加する供給ライン１０２と、排水タンク１０から抜き出したホウ素含有排水を加熱して水分を蒸発させて濃縮する蒸発缶１４と、蒸発缶１４から抜き出したホウ素含有濃縮排水を貯蔵する濃縮排水タンク１５と、濃縮排水タンク１５から流れてくるホウ素含有濃縮排水と固化剤であるセメント粉体とを攪拌混合する混練機１１と、混練機１１からの混練物を乾燥させて水分を除去する乾燥機１２とを含む。
【００２５】
前記混練機１１には、ＣａＯ又はＣａ（ＯＨ）２を４０重量％以上含有する固化助剤を加える供給ライン１１１がさらに設けられていてもよい。
前記セメント粉体としては、水和速度の速いセメントとして例えば早強ポルトランドセメントを用いることができる。また前記セメント粉体としては、あらかじめＣａＯ又はＣａ（ＯＨ）２を４０重量％以上含有する固化助剤を加えたセメントを用いることもできる。
前記混練機１１には、フライアッシュもしくは汚泥を加える供給ライン１１２がさらに設けられていてもよい。
【００２６】
実施の形態（その５）
図６は、本発明の固化設備の他の一例を示した図である。
本形態のホウ素含有排水の固化設備は、ホウ素含有排水を貯蔵する排水タンク１０と、排水タンク１０から抜き出したホウ素含有排水を加熱して水分を蒸発させて濃縮する蒸発缶１４と、蒸発缶１４から抜き出したホウ素含有濃縮排水を貯蔵する濃縮排水タンク１５と、濃縮排水タンク１５にＣａＯ又はＣａ（ＯＨ）２を供給するカルシウム供給ライン１５２と、濃縮排水タンク１５から流れてくるホウ素含有濃縮排水と固化剤であるセメント粉体とを攪拌混合する混練機１１と、混練機１１からの混練物を乾燥させて水分を除去する乾燥機１２と、を含む。
【００２７】
前記濃縮排水タンク１５には、マグネシウム塩を添加する供給ライン１５３がさらに設けられていてもよい。
前記混練機１１には、ＣａＯ又はＣａ（ＯＨ）２を４０重量％以上含有する固化助剤を加える供給ライン１１１がさらに設けられていてもよい。
前記セメント粉体としては、水和速度の速いセメントとして例えば早強ポルトランドセメントを用いることができる。また前記セメント粉体としては、あらかじめＣａＯ又はＣａ（ＯＨ）２を４０重量％以上含有する固化助剤を加えたセメントを用いることもできる。
前記混練機１１には、フライアッシュもしくは汚泥を加える供給ライン１１２がさらに設けられていてもよい。
【００２８】
実施の形態（その６）
図７は、本発明の固化設備の他の一例を示した図である。
本形態のホウ素含有排水の固化設備は、ホウ素含有排水を貯蔵する排水タンク１０と、排水タンク１０にＣａＯ又はＣａ（ＯＨ）２を供給するカルシウム供給ライン１０１と、排水タンク１０から抜き出したホウ素含有排水を加熱して水分を蒸発させて濃縮する蒸発缶１４と、蒸発缶１４から抜き出したホウ素含有濃縮排水を貯蔵する濃縮排水タンク１５と、濃縮排水タンク１５から流れてくるホウ素含有濃縮排水と固化剤であるセメント粉体とを攪拌混合する混練機１１と、混練機１１からの混練物を乾燥させて水分を除去する乾燥機１２と、を含む。
【００２９】
前記排水タンク１０には、マグネシウム塩を添加する供給ライン１０３がさらに設けられていてもよい。
前記混練機１１には、ＣａＯ又はＣａ（ＯＨ）２を４０重量％以上含有する固化助剤を加える供給ライン１１１がさらに設けられていてもよい。
前記セメント粉体としては、水和速度の速いセメントとして例えば早強ポルトランドセメントを用いることができる。また前記セメント粉体としては、あらかじめＣａＯ又はＣａ（ＯＨ）２を４０重量％以上含有する固化助剤を加えたセメントを用いることもできる。
前記混練機１１には、フライアッシュもしくは汚泥を加える供給ライン１１２がさらに設けられていてもよい。
【００３０】
以上のようなホウ素含有排水の固化方法あるいは排水固化設備は、例えば排煙脱硫装置の吸収塔後段に設置されて、吸収塔から排出される排水の処理に用いられる。排煙脱硫装置の吸収塔では、硫黄酸化物を除去するために多量の水を用いて洗浄するため、該洗浄後の液は汚泥化されており、この液を濃縮したものは、本発明の処理対象であるホウ素含有排水になる。このようなシステムから排出される水中のホウ素は、液のｐＨが通常５〜７程度の範囲内であるため、ホウ酸（Ｈ３ＢＯ３）の形態で存在している。ホウ酸は非常に溶解度が高く、また、このままの状態では難溶性の固化物を生成し難い状態である。
本発明のホウ素含有排水の固化方法あるいは排水固化設備を用いれば、このような処理水中のホウ素を容易に固定化して水中から除去することが可能であり、有害物を無害化し環境汚染を有効に防止できる。
【００３１】
【発明の効果】
本発明の固化方法および固化設備によれば、固化物からのホウ素の溶出濃度が極めて低く、更に、強度の極めて強い高濃度のホウ素を含むセメント固化物を得ることができる。よって、排水中に含有される有害物を無害化し環境汚染を防止するとともに、セメント固化物として有効利用が可能となる。
【図面の簡単な説明】
【図１】本発明のホウ素含有排水の固化方法について、固化設備での各工程の流れを示した図である。
【図２】本発明のホウ素含有排水の固化設備の一例を示す構成図である。
【図３】本発明のホウ素含有排水の固化設備の他の一例を示す構成図である。
【図４】本発明のホウ素含有排水の固化設備の他の一例を示す構成図である。
【図５】本発明のホウ素含有排水の固化設備の他の一例を示す構成図である。
【図６】本発明のホウ素含有排水の固化設備の他の一例を示す構成図である。
【図７】本発明のホウ素含有排水の固化設備の他の一例を示す構成図である。
【符号の説明】
１０  排水タンク
１１  混練機
１２  乾燥機
１３  固化物ストックヤード
１４  蒸発缶
１５  濃縮排水タンク
【図１】
2004148157.tif 000005
【図２】
2004148157.tif 000006
【図３】
2004148157.tif 000007
【図４】
2004148157.tif 000008
【図５】
2004148157.tif 000009
【図６】
2004148157.tif 000010
【図７】
2004148157.tif 000011